(57)【要約】【課題】耐候性、耐ブロッキング性、および耐水性に優れた塗膜を形成できる水性塗料組成物、および前記水性塗料組成物により塗膜が形成されてなる塗装物品の提供。【解決手段】含フッ素重合体（α）とアクリルシリコーン（β）が水性媒体に分散または溶解している分散体を含有し、前記含フッ素重合体（α）と前記アクリルシリコーン（β）の配合比「α／β」（乾燥固形分質量比）が、９０／１０〜３０／７０であり、前記分散体中の前記アクリルシリコーン（β）の数平均粒子径が５０〜１５０ｎｍである、水性塗料組成物。【選択図】なし【特許請求の範囲】
【請求項１】
含フッ素重合体（α）とアクリルシリコーン（β）が水性媒体に分散または溶解している分散体を含有し、
前記含フッ素重合体（α）と前記アクリルシリコーン（β）の配合比「α／β」（乾燥固形分質量比）が、９０／１０〜３０／７０であり、
前記分散体中の前記アクリルシリコーン（β）の数平均粒子径が５０〜１５０ｎｍである、水性塗料組成物。
【請求項２】
前記含フッ素重合体（α）が、フルオロオレフィン（ａ１１）に基づく単位と、親水性部位を有するマクロモノマー（ａ１２）に基づく単位と、下式（ａ１３）で表される水酸基含有単量体（ａ１３）に基づく単位とを有する含フッ素共重合体（α１）である、請求項１に記載の水性塗料組成物。
Ｘ’−Ｙ’−Ｚ’  ・・・（ａ１３）
（Ｘ’はラジカル重合性不飽和基を有する基であり、Ｙ’はｎ−ノニレン基またはシクロヘキサン−１，４−ジメチレン基であり、Ｚ’は水酸基である。）
【請求項３】
前記含フッ素重合体（α）が、下式（ａ２１）で表される単位と、下式（ａ２２）で表される単位と、下式（ａ２３）で表される単位と、下式（ａ２４）で表される単位とを有する含フッ素共重合体（α２）である、請求項１に記載の水性塗料組成物。
【化１】
2019059952.tif 000008
［ただし、Ｘ１およびＸ２はそれぞれ独立に水素原子、塩素原子またはフッ素原子であり、Ｘ３は水素原子、塩素原子、フッ素原子または−ＣＹ１Ｙ２Ｙ３であり、Ｙ１、Ｙ２、Ｙ３はそれぞれ独立に水素原子、塩素原子またはフッ素原子である。
また、Ｒａは水素原子またはメチル基であり、Ｒ１１は炭素数１〜１２のアルキル基または炭素数４〜１０の１価の脂環式基であり、ｕは０〜８の整数であり、ｖは０または１である。
また、Ｒｂは水素原子またはメチル基であり、Ｒ１２は炭素数１〜１０のアルキレン基または炭素数４〜１０の２価の脂環式基であり、ｗは０〜８の整数であり、ｘは０または１である。
また、Ｒｃは水素原子またはメチル基であり、Ｒ１３は炭素数１〜１０のアルキレン基または炭素数４〜１０の２価の脂環式基であり、Ｒ１４は炭素数２〜１０のアルキレン基または炭素数４〜１０の２価の脂環式基であり、Ｒ１５は水素原子または−ＮＨＺ１Ｚ２Ｚ３であり、Ｚ１、Ｚ２、Ｚ３はそれぞれ独立に水素原子、炭素数１〜４のアルキル基または炭素数１〜６のヒドロキシアルキル基であり、少なくとも一部のＲ１５は−ＮＨＺ１Ｚ２Ｚ３であり、ｙは０〜８の整数であり、ｚは０または１である。］
【請求項４】
請求項１〜３のいずれか一項に記載の水性塗料組成物により塗膜が形成されてなる、塗装物品。
【発明の詳細な説明】
【技術分野】
【０００１】
本発明は、水性塗料組成物および塗装物品に関する。
【背景技術】
【０００２】
建材用のコンクリート製品、外壁材、建築用ガラス、ガードレール等の土木用部材は、外部の環境に曝されて使用される。そのため、これらの表面に塗装する塗料には、耐候性、耐薬品性（耐酸性雨性）、耐温水性等の特性に優れていることが要求される。
また、近年、大気汚染等の環境保全の観点から、有機溶剤の使用の規制が強まっていることから、塗料の中でも、有機溶剤を含まないまたは有機溶剤の含有量が少ない水性塗料が期待されている。
【０００３】
耐候性等を考慮した水性塗料としては、含フッ素共重合体の水性分散液を塗料ベースとするものが既に知られている。
例えば、特許文献１には、フルオロオレフィンに基づく単位および親水性部位を有するマクロモノマーに基づく単位を有する含フッ素共重合体の水性分散液を塗料ベースとする水性塗料が開示されている。同文献には、該水性塗料により形成された塗膜が、機械的性能、耐水性等に優れることが記載されている。
また、特許文献２には、フルオロオレフィンに基づく単位、プロピレンに基づく単位、エチレンまたはブチレンに基づく単位を含む含フッ素共重合体の水性分散液を塗料ベースとする水性塗料が開示されている。同文献には、該水性塗料により形成された塗膜が、耐水性、耐候性等に優れることが記載されている。
また、特許文献３には、含フッ素共重合体とアクリル共重合体とを含む水性塗料が開示されている。同文献には、該水性塗料により形成された塗膜が、耐候性等に優れることが記載されている。
【０００４】
含フッ素共重合体の水性分散液を塗料ベースとする水性塗料の他に、アクリルシリコーン樹脂の水性分散液を塗料ベースとする水性塗料も知られている。
例えば、特許文献４には、特定のシリコーン変性剤により変性された特定のアクリルシリコーン樹脂と乳化剤とを含有する水性塗料が開示されている。同文献には、該水性塗料により形成された塗膜が、耐水白化性、耐候性等を有することが記載されている。
また、特許文献５には、（メタ）アクリル酸エステル単量体等の重合性化合物、および特定のオルガノアルコキシシラン化合物等を特定量で含む混合物を乳化重合させて得たアクリルシリコーン樹脂の水性分散液を塗料ベースとする水性塗料が開示されている。同文献には、該水性塗料により形成された塗膜が、耐候性、耐水性を有することが記載されている。
【先行技術文献】
【特許文献】
【０００５】
【特許文献１】特開平２−２２５５５０号公報
【特許文献２】特開２００１−１６４１７３号公報
【特許文献３】特開２００４−２５０６３７号公報
【特許文献４】特開２０１３−１７０２４４号公報
【特許文献５】特開平１１−８０４８６号公報
【発明の概要】
【発明が解決しようとする課題】
【０００６】
しかし、特許文献１および２の水性塗料により形成された塗膜は、耐温水浸漬試験において、塗膜が白化する等、塗膜の造膜性に劣る。特に窯業建材用の基材を使用する場合には、その厚みにより塗膜乾燥時の温度が伝わりにくく、造膜性の悪さによる、塗膜の白化が顕著に現れる。また、造膜性の不良に起因して、塗膜の耐ブロッキング性も充分とはいえない。
また、特許文献３の水性塗料においては、含フッ素共重合体にアクリル共重合体を組み合わせて配合しているため、含フッ素共重合体が有する耐候性、耐ブロッキング性、および耐水性等の塗膜性能の低下が生じる。
また、特許文献４および５の水性塗料は、含フッ素共重合体を含有する水性塗料に比べ、耐候性、耐ブロッキング性、および耐水性に劣る。
【０００７】
そこで本発明は、耐候性、耐ブロッキング性、および耐水性に優れた塗膜を形成できる水性塗料組成物、および前記水性塗料組成物により塗膜が形成されてなる塗装物品を提供することを目的とする。
【課題を解決するための手段】
【０００８】
本発明は、以下の［１］〜［４］の態様を有する。
［１］含フッ素重合体（α）とアクリルシリコーン（β）が水性媒体に分散または溶解している分散体を含有し、前記含フッ素重合体（α）と前記アクリルシリコーン（β）の配合比「α／β」（乾燥固形分質量比）が、９０／１０〜３０／７０であり、前記分散体中の前記アクリルシリコーン（β）の数平均粒子径が５０〜１５０ｎｍである、水性塗料組成物。
［２］前記含フッ素重合体（α）が、フルオロオレフィン（ａ１１）に基づく単位と、親水性部位を有するマクロモノマー（ａ１２）に基づく単位と、下式（ａ１３）で表される水酸基含有単量体（ａ１３）に基づく単位とを有する含フッ素共重合体（α１）である、［１］に記載の水性塗料組成物。
Ｘ’−Ｙ’−Ｚ’  ・・・（ａ１３）
（Ｘ’はラジカル重合性不飽和基を有する基であり、Ｙ’はｎ−ノニレン基またはシクロヘキサン−１，４−ジメチレン基であり、Ｚ’は水酸基である。）
［３］前記含フッ素重合体（α）が、下式（ａ２１）で表される単位と、下式（ａ２２）で表される単位と、下式（ａ２３）で表される単位と、下式（ａ２４）で表される単位とを有する含フッ素共重合体（α２）である、［１］に記載の水性塗料組成物。
【０００９】
【化１】
2019059952.tif 000002
【００１０】
［ただし、Ｘ１およびＸ２はそれぞれ独立に水素原子、塩素原子またはフッ素原子であり、Ｘ３は水素原子、塩素原子、フッ素原子または−ＣＹ１Ｙ２Ｙ３であり、Ｙ１、Ｙ２、Ｙ３はそれぞれ独立に水素原子、塩素原子またはフッ素原子である。
また、Ｒａは水素原子またはメチル基であり、Ｒ１１は炭素数１〜１２のアルキル基または炭素数４〜１０の１価の脂環式基であり、ｕは０〜８の整数であり、ｖは０または１である。
また、Ｒｂは水素原子またはメチル基であり、Ｒ１２は炭素数１〜１０のアルキレン基または炭素数４〜１０の２価の脂環式基であり、ｗは０〜８の整数であり、ｘは０または１である。
また、Ｒｃは水素原子またはメチル基であり、Ｒ１３は炭素数１〜１０のアルキレン基または炭素数４〜１０の２価の脂環式基であり、Ｒ１４は炭素数２〜１０のアルキレン基または炭素数４〜１０の２価の脂環式基であり、Ｒ１５は水素原子または−ＮＨＺ１Ｚ２Ｚ３であり、Ｚ１、Ｚ２、Ｚ３はそれぞれ独立に水素原子、炭素数１〜４のアルキル基または炭素数１〜６のヒドロキシアルキル基であり、少なくとも一部のＲ１５は−ＮＨＺ１Ｚ２Ｚ３であり、ｙは０〜８の整数であり、ｚは０または１である。］
［４］［１］〜［３］のいずれかに記載の水性塗料組成物により塗膜が形成されてなる、塗装物品。
【発明の効果】
【００１１】
本発明によれば、耐候性、耐ブロッキング性、および耐水性に優れた塗膜を形成できる水性塗料組成物、および前記水性塗料組成物により塗膜が形成されてなる塗装物品を提供することができる。
【発明を実施するための形態】
【００１２】
以下の用語の定義は、本明細書および特許請求の範囲にわたって適用される。
「単量体」とは、ラジカル重合性不飽和基を有する化合物を意味する。
「単位」とは、重合体中に存在して重合体を構成する、単量体に由来する部分を意味する。炭素−炭素不飽和二重結合を有する単量体の付加重合により生じる、該単量体に由来する単位は、該不飽和二重結合が開裂して生じた２価の単位である。また、ある単位の構造を重合体形成後に化学的に変換したものも単位という。なお、以下、場合により、個々の単量体に由来する単位をその単量体名に「単位」を付した名称で呼ぶ。
「マクロモノマー」は、２つ以上の単位を有する重合部分と、該重合部分の一方の末端にラジカル重合性不飽和基を有する重合体である。マクロモノマーは重合体ではあるが、上述の単量体として用いられる。マクロモノマーを単量体として用いた重合反応によって得られた重合体において、該重合部分は側鎖を形成する。本明細書において、重合部分における単位は、該重合体の「単位」と区別するため、「重合単位」と呼ぶ。
「親水性部位」とは、親水性基を有する部位、親水性の結合を有する部位、またはこれらの組み合わせからなる部位を意味する。
「（メタ）アクリル酸」とは、アクリル酸およびメタクリル酸のいずれか一方または両方を意味する。本明細書では、（メタ）アクリル酸エステルを「（メタ）アクリレート」と称することがある。
「水性媒体」とは、水を含み、有機溶媒の含有量が３質量％以下である液体を意味する。
【００１３】
＜水性塗料組成物＞
本発明の水性塗料組成物は、含フッ素重合体（α）とアクリルシリコーン（β）が水性媒体に分散または溶解している分散体を含有する。
また、水性塗料組成物には、含フッ素重合体（α）、アクリルシリコーン（β）および水性媒体以外の、他の成分（Ｃ）が含有されていてもよい。
【００１４】
含フッ素重合体（α）とアクリルシリコーン（β）の配合比「α／β」（乾燥固形分質量比）は、９０／１０〜３０／７０である。α／βは、８０／２０〜４０／６０が好ましく、７５／２５〜５０／５０がより好ましい。
α／βが前記下限値以上であれば、耐水性に優れ、一方、前記上限値以下であれば、耐候性に優れる。
【００１５】
水性塗料組成物は、例えば、含フッ素重合体（α）が水性媒体に分散または溶解している分散体（Ａ）と、アクリルシリコーン（β）が水性媒体に分散している分散体（Ｂ）とを混合することによって得られる。この場合において、他の成分（Ｃ）は、分散体（Ａ）または分散体（Ｂ）に予め配合しておいてもよく、分散体（Ａ）と分散体（Ｂ）とを混合した後に配合してもよい。また、分散体（Ａ）、分散体（Ｂ）および他の成分（Ｃ）を同時に混合してもよい。
また、水性塗料組成物は、水性媒体に含フッ素重合体（α）およびアクリルシリコーン（β）を分散または溶解して得てもよく、分散体（Ａ）にアクリルシリコーン（β）を分散して得てもよく、分散体（Ｂ）に含フッ素重合体（α）を分散または溶解して得てもよい。
以下、分散体（Ａ）、分散体（Ｂ）および他の成分（Ｃ）について説明する。
【００１６】
（分散体（Ａ））
分散体（Ａ）は、含フッ素重合体（α）が水性媒体に分散または溶解しているものである。
水性媒体が水以外の有機溶媒を含有している場合の該有機溶媒としては、例えば、アルコール（メタノール、エタノール、ｎ−プロパノール、イソプロパノール、ｎ−ブタノール、イソブタノール、第２級ブタノール、第３級ブタノール、ペンタノール等）、セロソルブ（メチルセロソルブ、エチルセロソルブ、イソプロピルセロソルブ、ブチルセロソルブ、第２級ブチルセロソルブ等）、プロピレングリコール誘導体（プロピレングリコールメチルエーテル、ジプロピレングリコールメチルエーテル、プロピレングリコールメチルエーテルアセテート等）、エチレングリコールエチルエーテルアセテート、ケトン（アセトン、メチルエチルケトン、メチルイソブチルケトン等）、芳香族炭化水素（トルエン、キシレン等）等が挙げられる。
含フッ素重合体（α）としては、含フッ素単量体に基づく単位を有する重合体、または、含フッ素単量体に基づく単位と該含フッ素単量体と共重合可能な他の単量体に基づく単位とを有する共重合体が挙げられる。
【００１７】
含フッ素重合体（α）を構成する含フッ素単量体に基づく単位としては、例えば、フルオロオレフィンまたは含フッ素（メタ）アクリル酸エステルに基づく単位等が挙げられる。
フルオロオレフィンに基づく単位としては、下記式（ａ１）で表される単位等が挙げられる。
【００１８】
【化２】
2019059952.tif 000003
【００１９】
［ただし、Ｘ１およびＸ２はそれぞれ独立に水素原子、塩素原子またはフッ素原子であり、Ｘ３は水素原子、塩素原子、フッ素原子または−ＣＹ１Ｙ２Ｙ３であり、Ｙ１、Ｙ２、Ｙ３はそれぞれ独立に水素原子、塩素原子またはフッ素原子である。］
【００２０】
含フッ素（メタ）アクリル酸エステルとしては、（メタ）アクリル酸トリフルオロエチル、（メタ）アクリル酸ペンタフルオロプロビル、（メタ）アクリル酸ペルフルオロシクロヘキシル等）等が挙げられる。
【００２１】
含フッ素重合体（α）を構成する含フッ素単量体に基づく単位は、これらの中でも、フルオロオレフィンに基づく単位が好ましく、フルオロオレフィンに基づく単位の中でも、ＶＤＦ、ＴＦＥ、ＨＦＰ、またはＣＴＦＥに基づく単位がより好ましい。
含フッ素共重合体（α）中、含フッ素単量体に基づく単位は、１種単独で有していてもよく、２種以上を組み合わせて有していてもよい。
【００２２】
含フッ素単量体と共重合可能な他の単量体としては、例えば、アクリル系単量体、アクリル系単量体と共重合可能な他の単量体等が挙げられる。
含フッ素共重合体（α）中、他の単量体に基づく単位は、１種単独で有していてもよく、２種以上を組み合わせて有していてもよい。
【００２３】
分散体（Ａ）の製造方法としては、例えば、公知の乳化重合によって分散体（Ａ）を得る方法、溶液重合によって含フッ素共重合体（α）を得た後、該含フッ素共重合体（α）を水性媒体に分散させて分散体（Ａ）を得る公知の方法等が挙げられる。
具体的な分散体（Ａ）としては、例えば、以下の分散体（Ａ１）、分散体（Ａ２）、分散体（Ａ３）等が挙げられる。
【００２４】
［分散体（Ａ１）］
分散体（Ａ１）は、含フッ素共重合体（α１）が水性媒体に分散または溶解しているものである。
含フッ素共重合体（α１）は、単量体（ａ１１）に基づく単位と、単量体（ａ１２）に基づく単位と、単量体（ａ１３）に基づく単位とを有する。
【００２５】
単量体（ａ１１）：
単量体（ａ１１）は、フルオロオレフィンである。
含フッ素共重合体（α１）中の該フルオロオレフィンに基づく単位としては、上記式（ａ１）で表される単位が挙げられる。
中でも、炭素数２〜４のフルオロオレフィンが好ましく、ペルハロオレフィンが特に好ましい。
含フッ素共重合体（α１）中、単量体（ａ１１）に基づく単位は１種単独で有していてもよく、２種以上を組み合わせて有していてもよい。
【００２６】
単量体（ａ１２）：
単量体（ａ１２）は、親水性部位を有するマクロモノマーである。
含フッ素共重合体（α１）が単量体（ａ１２）に基づく単位を有する含フッ素共重合体（α１）を含むことによって、含フッ素共重合体（α１）が機械的、化学的安定性に優れたものになり、水性塗料組成物の造膜性、塗膜の耐水性等が向上する。
【００２７】
単量体（ａ１２）としては、重合部分の主鎖中に、または重合部分のラジカル重合性不飽和基がある側とは反対側の末端に、親水性部位を有する化合物が挙げられる。重合単位の数は、重合単位の種類によって異なるが、重合性、耐水性等の点から、通常、１００以下が好ましい。
【００２８】
親水性部位を構成する親水性基は、イオン性、ノニオン性、両性およびこれらの組み合わせのいずれであってもよい。含フッ素共重合体（α１）の化学的安定性の点からは、親水性部位がイオン性の親水性基を有する部位のみからよりも、イオン性の親水性基を有する部位とノニオン性または両性の親水性基を有する部位と組み合わせる、またはイオン性の親水性基を有する部位と親水性の結合を有する部位とを組み合わせることが好ましい。
【００２９】
単量体（ａ１２）としては、例えば、以下の単量体（ａ１２−１）および単量体（ａ１２−２）が挙げられる。
単量体（ａ１２−１）：重合部分がポリエーテル鎖またはポリエステル鎖であり、該重合部分の片末端にラジカル重合性不飽和基を有するマクロモノマー。
単量体（ａ１２−２）：重合部分が、親水性基含有単量体がラジカル重合した鎖であり、該重合部分の片末端にラジカル重合性不飽和基（ビニルオキシ基またはアリルオキシ基）を有するマクロモノマー。
【００３０】
単量体（ａ１２−１）としては、例えば、以下の式（ａ１２−１−１）〜（ａ１２−１−６）で表されるマクロモノマーが挙げられる。
（ａ１２−１−１）ＣＨ２＝ＣＨＯ−ＣａＨ２ａ−（ＯＣｂＨ２ｂ）ｃＯＸ”
［ただし、ａは１〜１０の整数であり、ｂは１〜４の整数であり、ｃは２〜２０の整数であり、Ｘ”は水素原子または炭素数１〜１０のアルキル基（以下、「低級アルキル基」ともいう。）である。］
（ａ１２−１−２）ＣＨ２＝ＣＨＣＨ２Ｏ−ＣｄＨ２ｄ−（ＯＣｅＨ２ｅ）ｆＯＸ”
［ただし、ｄは１〜１０の整数であり、ｅは１〜４の整数であり、ｆは２〜２０の整数であり、Ｘ”は水素原子または低級アルキル基である。］
（ａ１２−１−３）ＣＨ２＝ＣＨＯ−ＣｇＨ２ｇ−（ＯＣＨ２ＣＨ２）ｈ（ＯＣＨ２ＣＨ（ＣＨ３））ｉＯＸ”［ただし、ｇは１〜１０の整数であり、ｈは２〜２０の整数であり、ｉは０〜２０の整数であり、Ｘ”は水素原子または低級アルキル基であり、オキシエチレン単位およびオキシプロピレン単位はブロック、ランダムのいずれの型で配列されていてもよい。］
【００３１】
（ａ１２−１−４）ＣＨ２＝ＣＨＣＨ２Ｏ−ＣｊＨ２ｊ−（ＯＣＨ２ＣＨ２）ｋ（ＯＣＨ２ＣＨ（ＣＨ３））ｌＯＸ”［ただし、ｊは１〜１０の整数であり、ｋは２〜２０の整数であり、ｌは０〜２０の整数であり、Ｘ”は水素原子または低級アルキル基であり、オキシエチレン単位とオキシプロピレン単位はブロック、ランダムのいずれの型で配列されていてもよい。］
（ａ１２−１−５）ＣＨ２＝ＣＨＯ−ＣｐＨ２ｐ−Ｏ（ＣＯ−ＣｑＨ２ｑ−Ｏ）ｒＨ
［ただし、ｐは１〜１０の整数であり、ｑは１〜１０の整数であり、ｒは１〜３０の整数である。］
（ａ１２−１−６）ＣＨ２＝ＣＨＯＣＨ２−ｃｙｃｌｏＣ６Ｈ１０−ＣＨ２（ＯＣｓＨ２ｓ）ｔＯＸ”［ただし、ｓは１〜４の整数であり、ｔは２〜２０の整数であり、Ｘ”は水素原子または低級アルキル基である。］
【００３２】
単量体（ａ１２−１）としては、単量体（ａ１１）との共重合性に優れている点から、片末端がビニルエーテル型の化学構造を有するものが好ましく、親水性に優れている点から、ポリエーテル鎖部分が、オキシエチレン単位からなるもの、またはオキシエチレン単位とオキシプロピレン単位とからなるものが特に好ましい。
単量体（ａ１２−１）としては、安定性等の諸性質を充分に発揮させる点から、オキシエチレン単位を２つ以上有するものが好ましい。なお、オキシアルキレン単位の数が多すぎると、塗膜の耐水性、耐候性等が低下するおそれがある。
含フッ素共重合体（α１）中、単量体（ａ１２）に基づく単位は１種単独で有していてもよく、２種以上を組み合わせて有していてもよい。
【００３３】
単量体（ａ１２−１）は、水酸基を有するビニルエーテルもしくはアリルエーテルに、ホルムアルデヒドもしくはジオールを重合させる方法、またはアルキレンオキシドもしくはラクトン環を有する化合物を開環重合させる方法等により製造できる。
【００３４】
単量体（ａ１２−２）は、例えば、以下の方法により製造できる。
縮合可能な官能基を有する開始剤および連鎖移動剤の存在下に親水性基含有単量体をラジカル重合させることにより、縮合可能な官能基を有する重合体を製造し、縮合可能な官能基にグリシジルビニルエーテル、グリシジルアリルエーテル等を反応させ、末端にラジカル重合性不飽和基を導入する方法（山下ら，Ｐｏｌｙｍ．Ｂｕｌｌ．，５．３３５（１９８１））。
【００３５】
親水性基含有単量体としては、アクリルアミド、メタクリルアミド、Ｎ−メチロールアクリルアミド、Ｎ−メチロールメタクリルアミド、２−メトキシエチルアクリレート、２−メトキシエチルメタクリレート、ジアセトンアクリルアミド、ヒドロキシエチルアクリレート、ヒドロキシプロピルアクリレート、ヒドロキシブチルアクリレート、ヒドロキシエチルメタクリレート、ヒドロキシプロピルメタクリレート、ヒドロキシブチルメタクリレート、多価アルコールのアクリレート、多価アルコールのメタクリレート、ビニルピロリドン等が挙げられる。
【００３６】
親水性基含有単量体に共重合可能な他の単量体としては、アクリルアミド誘導体、メタクリルアミド誘導体、Ｎ−メチロールアクリルアミド誘導体、アクリル酸エチルカルビトール、アクリル酸ブトキシエチル等が挙げられる。
縮合可能な官能基を有する開始剤としては、４，４’−アゾビス−４−シアノバレリアン酸、２，２’−アゾビス−２−アミジノプロパン塩酸塩、過硫酸カリウム、過硫酸アンモニウム、アゾビスイソブチロニトリル、過酸化ベンゾイル等が挙げられる。
【００３７】
単量体（ａ１３）：
単量体（ａ１３）は、下式（ａ１３）で表される水酸基含有単量体である。
Ｘ’−Ｙ’−Ｚ’  ・・・（ａ１３）
（Ｘ’はラジカル重合性不飽和基を有する基であり、Ｙ’はｎ−ノニレン基またはシクロヘキサン−１，４−ジメチレン基であり、Ｚ’は水酸基である。）
なお、含フッ素共重合体（α１）が単量体（ａ１３）以外の水酸基含有単量体に基づく単位を有する場合、含フッ素共重合体（α１）の製造時、貯蔵時または塗料化時に、含フッ素共重合体（α１）が凝集してしまうことがある。
【００３８】
Ｘ’は、ラジカル重合性不飽和基と、必要に応じてラジカル重合性不飽和基とＹ’とを連結する連結基とを有する。ラジカル重合性不飽和基としては、ビニル基、アリル基、プロペニル基、イソプロペニル基、アクリロイル基、メタクリロイル基等が挙げられる。連結基としては、エーテル結合が好ましい。
【００３９】
単量体（ａ１３）としては、例えば、以下の式（ａ１３−１）〜（ａ１３−４）で表される単量体が挙げられる。
（ａ１３−１）ＣＨ２＝ＣＨＯＣＨ２−ｃｙｃｌｏＣ６Ｈ１０−ＣＨ２ＯＨ（以下、「ＣＨＭＶＥ」ともいう。）
（ａ１３−２）ＣＨ２＝ＣＨＣＨ２ＯＣＨ２−ｃｙｃｌｏＣ６Ｈ１０−ＣＨ２ＯＨ
（ａ１３−３）ＣＨ２＝ＣＨＯＣ９Ｈ１８ＯＨ
（ａ１３−４）ＣＨ２＝ＣＨＣＨ２ＯＣ９Ｈ１８ＯＨ
【００４０】
単量体（ａ１３）としては、単量体（ａ１１）との交互共重合性に優れ、塗膜の耐候性が良好となる点から、ビニルエーテル型の化学構造を有するものが好ましい。
含フッ素共重合体（α１）中、単量体（ａ１３）に基づく単位は１種単独で有していてもよく、２種以上を組み合わせて有していてもよい。
【００４１】
単量体（ａ１４）：
含フッ素共重合体（α１）は、単量体（ａ１１）〜（ａ１３）の他に、これらと共重合可能な他の単量体（ａ１４）に基づく単位を有していてもよい。
単量体（ａ１４）としては、オレフィン（エチレン、プロピレン等）、ビニルエーテル（エチルビニルエーテル（以下、「ＥＶＥ」ともいう。）、プロピルビニルエーテル、ブチルビニルエーテル、シクロヘキシルビニルエーテル（以下、「ＣＨＶＥ」ともいう。）、２−エチルヘキシルビニルエーテル（以下、「２−ＥＨＶＥ」ともいう。）等）、ビニルエステル（ブタン酸ビニルエステル、オクタン酸ビニルエステル等）、芳香族ビニル化合物（スチレン、ビニルトルエン等）、アリル化合物（エチルアリルエーテル等）、アクリロイル化合物（アクリル酸ブチル等）、メタクリロイル化合物（エチルメタクリレート等）等が挙げられる。
中でも、オレフィン、ビニルエーテル、ビニルエステル、アリルエーテル、アリルエステルが好ましい。
【００４２】
オレフィンとしては、炭素数２〜１０のオレフィンが好ましい。
ビニルエーテル類、ビニルエステル類、アリルエーテル類、アリルエステル類としては、炭素数２〜１５の直鎖状、分岐状または脂環状のアルキル基を有するものが好ましい。
単量体（ａ１４）は、炭素原子に結合した水素原子の少なくとも一部がフッ素原子に置換されたものであってもよい。
含フッ素共重合体（α１）中、単量体（ａ１４）に基づく単位は１種単独で有していてもよく、２種以上を組み合わせて有していてもよい。
【００４３】
単位の割合：
単量体（ａ１１）に基づく単位の割合は、すべての単位のうち、２０〜８０モル％が好ましく、３０〜７０モル％がより好ましい。単量体（ａ１１）に基づく単位が前記下限値以上であれば、耐候性が充分に発揮される。単量体（ａ１１）に基づく単位が前記上限値以下であれば、含フッ素共重合体（α１）の分散性が良好となる。
【００４４】
単量体（ａ１２）に基づく単位の割合は、すべての単位のうち、０．１〜２５モル％が好ましく、０．３〜２０モル％がより好ましい。単量体（ａ１２）に基づく単位が前記下限値以上であれば、含フッ素共重合体（α１）の分散性が良好となる。単量体（ａ１２）に基づく単位が前記上限値以下であれば、塗膜の耐候性、耐水性が良好となる。単量体（ａ１２）に基づく単位の割合が前記範囲内であれば、造膜性に極めて優れる。
【００４５】
単量体（ａ１３）に基づく単位の割合は、すべての単位のうち、１〜４０モル％が好ましい。単量体（ａ１３）に基づく単位が前記下限値以上であれば、分散体の安定性に優れ、一方、前記上限値以下であれば、塗料の安定性に優れる。
単量体（ａ１３）に基づく単位の割合は、含フッ素共重合体（α１）の水酸基価が２０ｍｇＫＯＨ／ｇ以上となるような割合であることが好ましく、４０ｍｇＫＯＨ／ｇ以上となるような割合であることがより好ましい。含フッ素共重合体（α１）の水酸基価が前記下限値以上であれば、硬化剤との反応によって、塗膜の耐溶剤性等が格段に向上する。
【００４６】
単量体（ａ１４）に基づく単位の割合は、すべての単位のうち、１０〜５０モル％が好ましい。単量体（ａ１４）に基づく単位が前記下限値以上であれば、分散体の安定性に優れ、一方、前記上限値以下であれば、塗膜の耐水性に優れる。
【００４７】
分散体（Ａ１）の製造方法：
分散体（Ａ１）の製造方法としては、例えば、乳化重合法によって分散体（Ａ１）を得る方法、溶液重合法によって含フッ素共重合体（α１）を得た後、該含フッ素共重合体（α１）を水性媒体に分散または溶解させて分散体（Ａ１）を得る方法等の公知の製造方法が挙げられる。
【００４８】
溶液重合法によって得られた含フッ素共重合体（α１）を水性媒体に分散または溶解させて分散体（Ａ１）を得る場合には、溶液重合法に用いた残存する有機溶媒は、留去してもよい。分散性を高めるために、溶液重合法によって得られた含フッ素共重合体（α１）に親水性基を導入してもよく、溶液重合法の際に乳化剤を用いたりしてもよい。
【００４９】
［分散体（Ａ２）］
分散体（Ａ２）は、含フッ素共重合体（α２）が水性媒体に分散または溶解しているものである。
含フッ素共重合体（α２）は、単位（ａ２１）と、単位（ａ２２）と、単位（ａ２３）と、単位（ａ２４）とを有する。
分散体（Ａ２）は、後述の工程（α）〜工程（γ）により得られた含フッ素共重合体（α２）を、水性媒体に分散または溶解させて得られたものが好ましい。
【００５０】
単位（ａ２１）：
単位（ａ２１）は、上記式（ａ１）で表される単位と同じである。
中でも、塗膜の耐候性が優れる点で、ＴＦＥ、ＣＴＦＥが好ましい。
含フッ素共重合体（α２）中、単位（ａ２１）は、１種単独で有していてもよく、２種以上を組み合わせて有していてもよい。
【００５１】
単位（ａ２２）：
単位（ａ２２）は、下式（ａ２２）で表される、アルキルビニルエーテル、アルキルビニルエステル、アルキルアリルエーテル、アルキルアリルエステル等に基づく単位である。これらの中から所望の塗膜物性（硬度、光沢、顔料分散性等）に応じた単位が適宜選択される。
【００５２】
【化３】
2019059952.tif 000004
【００５３】
［ただし、Ｒａは水素原子またはメチル基であり、Ｒ１１は炭素数１〜１２のアルキル基または炭素数４〜１０の１価の脂環式基であり、ｕは０〜８の整数であり、ｖは０または１である。］
【００５４】
単位（ａ２２）としては、ｕが０であり、ｖが０または１である、アルキルビニルエーテルまたはアルキルビニルエステルに基づく単位が好ましい。アルキルビニルエーテルまたはアルキルビニルエステルとしては、ＥＶＥ、ｎ−ブチルビニルエーテル、ＣＨＶＥ、酢酸ビニル、吉草酸ビニル、ピバリン酸ビニル等が挙げられる。
単位（ａ２２）としては、単位（ａ２１）との交互共重合性がよく、含フッ素共重合体（α２）のガラス転移温度を調整しやすい点から、ＥＶＥ、ＣＨＶＥが好ましい。
含フッ素共重合体（α２）中、単位（ａ２２）は、１種単独で有していてもよく、２種以上を組み合わせて有していてもよい。
【００５５】
単位（ａ２３）：
単位（ａ２３）は、下式（ａ２３）で表される、水酸基含有ビニルエーテル、水酸基含有ビニルエステル、水酸基含有アリルエーテル、水酸基含有アリルエステル等に基づく単位である。
【００５６】
【化４】
2019059952.tif 000005
【００５７】
［ただし、Ｒｂは水素原子またはメチル基であり、Ｒ１２は炭素数１〜１０のアルキレン基または炭素数４〜１０の２価の脂環式基であり、ｗは０〜８の整数であり、ｘは０または１である。］
【００５８】
単位（ａ２３）としては、２−ヒドロキシアルキルビニルエーテル、４−ヒドロキシブチルビニルーテル、１−ヒドロキシメチル−４−ビニロキシメチルシクロヘキサン、または４−ヒドロキシプチルビニルエステルに基づく単位が挙げられる。
単位（ａ２３）としては、重合性、架橋性等の点から、ヒドロキシアルキルビニルエーテルに基づく単位が好ましい。
含フッ素共重合体（α２）中、単位（ａ２３）は、１種単独で有していてもよく、２種以上を組み合わせて有していてもよい。
【００５９】
単位（ａ２４）：
単位（ａ２４）は、下式（ａ２４）で表される単位である。
【００６０】
【化５】
2019059952.tif 000006
【００６１】
［ただし、Ｒｃは水素原子またはメチル基であり、Ｒ１３は炭素数１〜１０のアルキレン基または炭素数４〜１０の２価の脂環式基であり、Ｒ１４は炭素数２〜１０のアルキレン基または炭素数４〜１０の２価の脂環式基であり、Ｒ１５は水素原子または−ＮＨＺ１Ｚ２Ｚ３であり、Ｚ１、Ｚ２、Ｚ３はそれぞれ独立に水素原子、炭素数１〜４のアルキル基または炭素数１〜６のヒドロキシアルキル基であり、少なくとも一部のＲ１５は−ＮＨＺ１Ｚ２Ｚ３であり、ｙは０〜８の整数であり、ｚは０または１である。］
Ｒ１５のうち、−ＮＨＺ１Ｚ２Ｚ３である割合は、３０〜１００モル％が好ましく、５０〜１００モル％がより好ましい。
Ｒｃ、Ｒ１３、ｙおよびｚは、含フッ素共重合体（α２）の製造のしやすさの点から、単位（ａ２３）のＲｂ、Ｒ１２、ｗおよびｘと同じであることが好ましい。
含フッ素共重合体（α２）中、単位（ａ２４）は、１種単独で有していてもよく、２種以上を組み合わせて有していてもよい。
【００６２】
他の単位：
含フッ素共重合体（α２）は、単位（ａ２１）〜（ａ２４）以外の他の単位を有していてもよい。
他の単位としては、エチレン性単量体に基づく単位等が挙げられる。
含フッ素共重合体（α２）中、他の単位は、１種単独で有していてもよく、２種以上を組み合わせて有していてもよい。
【００６３】
単位の割合：
単位（ａ２１）の割合は、すべての単位のうち、４０〜６０モル％が好ましく、４５〜５５モル％がより好ましい。単位（ａ２１）の割合が前記範囲内であれば、塗膜の耐候性が充分になり、含フッ素共重合体（α２）のガラス転移温度が高くなりすぎず、非晶質で良好な塗膜が得られる。
【００６４】
単位（ａ２２）の割合は、すべての単位のうち、３〜５０モル％が好ましく、２０〜４５モル％がより好ましい。単位（ａ２２）の割合が前記範囲内であれば、水性媒体中に分散しやすく、貯蔵中に含フッ素共重合体（α２）が沈降しにくい。
【００６５】
単位（ａ２３）の割合は、すべての単位のうち、４〜３０モル％が好ましく、８〜２５モル％がより好ましい。単位（ａ２３）の割合が前記下限値以上であれば、架橋をした際、架橋密度が充分に高くなる。単位（ａ２３）の割合が前記上限値以下であれば、塗膜にしたときの耐水性の低下が抑えられる。
【００６６】
単位（ａ２４）の割合は、すべての単位のうち、０．４〜７モル％が好ましく、１．４〜６モル％がより好ましい。単位（ａ２４）の割合が前記範囲内であれば、水性媒体への分散性に優れ、水性媒体中での化学的安定性に優れる。
【００６７】
単位（ａ２１）〜（ａ２４）の合計は、８０〜１００モル％であり、９５〜１００モル％が好ましい。
他の単位の割合は、２０モル％以下が好ましく、５モル％以下がより好ましい。
【００６８】
含フッ素共重合体（α２）としては、単位（ａ２１）の４５〜５５モル％と、単位（ａ２２）の１４〜４５．６モル％と、単位（ａ２３）の８〜２５モル％と、単位（ａ２４）の１．４〜６モル％とからなり、他の単位を有しないものが好ましい。
【００６９】
分散体（Ａ２）の製造方法：
含フッ素共重合体（α２）は、例えば、以下の工程（α）〜工程（δ）を有する公知の方法により製造できる。
（α）重合により水酸基を有する含フッ素共重合体を合成する工程。
（β）工程（α）で合成した水酸基を有する含フッ素共重合体と二塩基性酸無水物とを有機溶媒中で反応させることにより、前記水酸基の一部をエステル化して、カルボキシ基を導入された含フッ素共重合体を得る工程。
（γ）工程（β）でエステル化によって導入されたカルボキシ基の少なくとも一部を塩基性化合物で中和して含フッ素共重合体（α２）を得る工程。
（δ）有機溶媒を除去する工程。
工程（α）〜工程（δ）を有する公知の方法としては、例えば、特開２０１３−９１８０６号公報に開示される方法が挙げられる。
【００７０】
［分散体（Ａ３）］
分散体（Ａ３）は、含フッ素重合体（α３）が水性媒体に分散または溶解しているものである。
含フッ素重合体（α３）は、含フッ素共重合体（α１）および含フッ素共重合体（α２）以外の、ＶＤＦ、ＴＦＥ、ＨＦＰ、ＣＴＦＥからなる群より選ばれる少なくとも１種の含フッ素単量体に基づく単位を有する重合体である。
含フッ素重合体（α３）は、含フッ素単量体と共重合可能な他の単量体（例えば、アクリル系単量体、アクリル系単量体と共重合可能な他の単量体等）に基づく単位をさらに有する共重合体であってもよい。
分散体（Ａ３）の製造は、例えば、乳化重合法等の公知の製造方法により行えばよい。
【００７１】
分散体（Ａ３）は、塗膜の造膜性や基材への密着性の点から、含フッ素重合体（α３）以外に、さらにアクリル樹脂が溶解または分散していることが好ましい。
アクリル樹脂は、アクリル酸、アクリル酸エステル、メタクリル酸およびメタクリル酸エステルからなる群より選ばれる少なくとも１種のアクリル単量体に基づく単位を有することが好ましい。
アクリル酸エステルとしては、透明性、造膜性に優れる塗膜が得られるという点で、アルキル基の炭素数が１〜１０のアクリル酸アルキルエステルが好ましい。
メタクリル酸エステルとしては、透明性、造膜性に優れる塗膜が得られるという点で、アルキル基の炭素数が１〜１０のメタクリル酸アルキルエステルが好ましい。
【００７２】
分散体（Ａ３）がアクリル樹脂を含む場合、分散体（Ａ３）は、例えば、含フッ素重合体（α３）の分散体と、アクリル樹脂の分散体とを混合することによって調製できる。
分散体（Ａ３）中の含フッ素重合体（α３）とアクリル樹脂との質量比（含フッ素重合体（α３）／アクリル樹脂）は、１０／９０〜９０／１０が好ましく、２０／８０〜８０／２０がより好ましい。含フッ素重合体（α３）が多すぎると、塗膜の造膜性や基材への密着性が低下する。アクリル樹脂が多すぎると、塗膜の耐候性が低下する。
【００７３】
分散体（Ａ３）としては、Ａｒｋｅｍａ社製、製品名「Ｋｙｎａｒ（登録商標）  Ａｑｕａｔｅｃ  ＦＭＡ−１２」（ＶＤＦ系重合体／アクリル樹脂＝５０／５０（質量比）、アクリル樹脂：メタクリル酸メチル単位／メタクリル酸エチル単位／メタクリル酸ブチル単位＝６０／２０／２０（モル比））が挙げられる。
【００７４】
分散体（Ａ）に分散または溶解させる含フッ素重合体（Ａ）は、含フッ素共重合体（α１）、含フッ素共重合体（α２）および含フッ素重合体（α３）の中でも、塗膜にクラックが入りにくいという点から、含フッ素共重合体（α１）または含フッ素共重合体（α２）が好ましい。
【００７５】
（分散体（Ｂ））
分散体（Ｂ）は、アクリルシリコーン（β）が水性媒体に分散しているものである。
水性媒体は、分散体（Ａ）に用いられるものと同様である。
【００７６】
アクリルシリコーン（β）は、アクリル系重合体に加水分解性シランを付加したものである。アクリルシリコーン（β）は、水性媒体中でコア・シェル構造を形成する。本明細書では、アクリルシリコーン（β）が水性媒体に分散した分散体（Ｂ）を、「コア・シェル型シリコーン変性アクリルエマルション」または「アクリルシリコーンエマルション」とも呼ぶ。
アクリル系重合体としては、例えば、以下のアクリル系重合体（ｂ１）等が挙げられる。また、加水分解性シランとしては、以下の加水分解性シラン（ｂ２）等が挙げられる。
【００７７】
［アクリル系重合体（ｂ１）］
アクリル系重合体（ｂ１）は、（メタ）アクリレート単量体（ｂ１１）に基づく単位、カルボキシル基含有単量体（ｂ１２）に基づく単位、および、必要に応じてこれら単量体と共重合可能な他の単量体（ｂ１３）に基づく単位を有する。
【００７８】
（メタ）アクリレート単量体（ｂ１１）：
（メタ）アクリレート単量体（ｂ１１）としては、例えば、（メタ）アクリル酸エステル、（メタ）アクリル酸アルキルエステル、（ポリ）オキシエチレンモノ（メタ）アクリレート、（ポリ）オキシプロピレンモノ（メタ）アクリレート、（メタ）アクリル酸ヒドロキシアルキルエステル、（ポリ）オキシエチレンジ（メタ）アクリレート等が挙げられる。
【００７９】
（メタ）アクリル酸エステルの具体例としては、アルキル部の炭素数が１〜１８の（メタ）アクリル酸アルキルエステル、エチレンオキサイド基の数が１〜１００個の（ポリ）オキシエチレンモノ（メタ）アクリレート、（ポリ）オキシプロピレンモノ（メタ）アクリレート、アルキル部の炭素数が１〜１８の（メタ）アクリル酸ヒドロキシアルキルエステル、エチレンオキサイド基の数が１〜１００個の（ポリ）オキシエチレンジ（メタ）アクリレート等が挙げられる。
（メタ）アクリル酸アルキルエステルの具体例としては、（メタ）アクリル酸メチル、（メタ）アクリル酸エチル、（メタ）アクリル酸ｎ−ブチル、（メタ）アクリル酸イソブチル、（メタ）アクリル酸ｔ−ブチル、（メタ）アクリル酸２−エチルヘキシル、（メタ）アクリル酸ドデシル、（メタ）アクリル酸シクロアルキルエステル等が挙げられる。
【００８０】
（ポリ）オキシエチレンモノ（メタ）アクリレートの具体例としては、（メタ）アクリル酸エチレングリコール、メトキシ（メタ）アクリル酸エチレングリコール、（メタ）アクリル酸ジエチレングリコール、メトキシ（メタ）アクリル酸ジエチレングリコール、（メタ）アクリル酸テトラエチレングリコール、メトキシ（メタ）アクリル酸テトラエチレングリコール等が挙げられる。
（ポリ）オキシプロピレンモノ（メタ）アクリレートの具体例としては、（メタ）アクリル酸プロピレングリコール、メトキシ（メタ）アクリル酸プロピレングリコール、（メタ）アクリル酸ジプロピレングリコール、メトキシ（メタ）アクリル酸ジプロピレングリコール、（メタ）アクリル酸テトラプロピレングリコール、メトキシ（メタ）アクリル酸テトラプロピレングリコール等が挙げられる。
【００８１】
（メタ）アクリル酸ヒドロキシアルキルエステルの具体例としては、（メタ）アクリル酸２−ヒドロキシエチル、（メタ）アクリル酸２−ヒドロキシプロピル等が挙げられる。
（ポリ）オキシエチレンジ（メタ）アクリレートの具体例としては、ジ（メタ）アクリル酸エチレングリコール、ジ（メタ）アクリル酸ジエチレングリコール、ジ（メタ）アクリル酸トリエチレングリコール、ジ（メタ）アクリル酸テトラエチレングリコール等が挙げられる。
上記以外の具体例としては、（メタ）アクリル酸グリシジル、トリメチロールプロパントリ（メタ）アクリレート等が挙げられる。
アクリル系重合体（ｂ１）中、（メタ）アクリレート単量体（ｂ１１）に基づく単位は、１種単独で有していてもよく、２種以上を組み合わせて有していてもよい。
【００８２】
カルボキシル基含有単量体（ｂ１２）：
カルボキシル基含有単量体（ｂ１２）としては、アクリル酸、メタクリル酸、イタコン酸、マレイン酸、フマール酸等が挙げられる。
アクリル系重合体（ｂ１）中、カルボキシル基含有単量体（ｂ１２）に基づく単位は、１種単独で有していてもよく、２種以上を組み合わせて有していてもよい。
【００８３】
他の単量体（ｂ１３）：
他の単量体（ｂ１３）としては、アクリルアミド、メタクリルアミド、Ｎ，Ｎ−メチレンビスアクリルアミド、ダイアセトンアクリルアミド、ダイアセトンメタクリルアミド、マレイン酸アミド、Ｎ−メチロールアクリルアミド、Ｎ−メチロールメタクリルアミド、Ｎ−メトキシメチルアクリルアミド、Ｎ−メトキシメチルメタクリルアミド、Ｎ−ブトキシメチルアクリルアミド、Ｎ−ブトキシメチルメタクリルアミド等のアミド基含有単量体、スチレン、ビニルトルエン、α−メチルスチレン等の芳香族単量体、アミノ基、スルホン酸基、リン酸基などの官能基を有する各種の単量体、酢酸ビニル、プロピオン酸ビニル、バーサチック酸ビニル、ビニルピロリドン、メチルビニルケトン、ブタジエン、エチレン、プロピレン、塩化ビニル、塩化ビニリデン等の単量体等が挙げられる。
アクリル系重合体（ｂ１）中、他の単量体（ｂ１３）に基づく単位は、１種単独で有していてもよく、２種以上を組み合わせて有していてもよい。
【００８４】
［加水分解性シラン（ｂ２）］
加水分解性シラン（ｂ２）は、水性塗料組成物により形成される塗膜に耐候性と可撓性を付与する。
加水分解性シラン（ｂ２）は、下式（ｂ２１）で表される化学構造を有する少なくとも１種の加水分解性シラン化合物を含んでいることが好ましい。
（Ｒ１ ）ｎ −Ｓｉ−（Ｒ２ ）４−ｎ・・・（ｂ２１）
［式中ｎは０〜３の整数であり、Ｒ１は水素原子、炭素数１〜１６の脂肪族炭化水素基、炭素数５〜１０のアリール基、炭素数５〜６のシクロアルキル基、ビニル基、フェニル基、炭素数１〜１０のアクリル酸アルキル基、炭素数１〜１０のメタクリル酸アルキル基、および炭素数１〜１０のグリシジル基含有基からなる群から選ばれる。ｎ個のＲ１は同一であっても、異なってもよい。Ｒ２は炭素数１〜８のアルコキシ基、アセトキシ基または水酸基から選ばれる。４−ｎ個のＲ２は同一であっても、異なってもよい。］
【００８５】
加水分解性シラン（ｂ２）は、アクリル系重合体（ｂ１）との重合安定性の観点より、加水分解性シリル基を有する単量体であるものが好ましい。ここで、加水分解性シリル基を有する単量体としては、例えば、γ−（メタ）アクリロキシプロピルトリメトキシシラン、γ−（メタ）アクリロキシプロピルトリエトキシシラン、β−（メタ）アクリロキシエチルトリメトキシシラン、β−（メタ）アクリロキシエチルトリエトキシシラン、γ−（メタ）アクリロキシプロピルメチルジメトキシシラン、γ−（メタ）アクリロキシプロピルメチルジエトキシシラン、γ−（メタ）アクリロキシプロピルメチルジプロポキシシラン、γ−（メタ）アクリロキシブチルフェニルジメトキシシラン、γ−（メタ）アクリロキシプロピルジメチルメトキシシラン、及びγ−（メタ）アクリロキシプロピルジエチルメトキシシラン等が挙げられる。
また、加水分解性シラン（ｂ２）は、基材密着性に効果がある、シランカップリング剤及びオルガノシラン化合物により合成した高分子等も使用できる。例として、トリメチルメトキシシラン、テトラエトキシシラン、３−イソシアネートプロピルトリエトキシシラン、メチルトリメトキシシラン、メチルトリエトキシシラン、エチルトリメトキシシラン、エチルトリエトキシシラン、ｎ−プロピルトリメトキシシラン、ｎ−プロピルトリエトキシシラン、ｉ−プロピルトリメトキシシラン、ｉ−プロピルトリエトキシシラン、γ−クロロプロピルトリメトキシシラン、γ−クロロプロピルトリエトキシシラン、ビニルトリメトキシシラン、ビニルトリエトキシシラン、３，３，３−トリフルオロプロピルトリメトキシシラン、３，３，３−トリフルオロプロピルトリエトキシシラン、シクロヘキシルトリメトキシシラン、γ−メタクリルオキシプロピルトリメトキシシラン、γ−メタクリルオキシプロピルトリエトキシシラン、γ−メルカプトプロピルトリメトキシシラン、γ−メルカプトプロピルトリエトキシシラン、フェニルトリメトキシシラン、フェニルトリエトキシシラン、ジメチルジメトキシシラン、ジメチルジエトキシシラン、ジエチルジメトキシシラン、ジエチルジエトキシシラン、ジフェニルジメトキシシラン、ジフェニルジエトキシシラン、メチルフェニルジメトキシシラン、ジメチルジプロポキシシラン等のオルガノシラン化合物が挙げられる。
中でも、アクリル系重合体への付加の点から、トリメチルメトキシシラン、テトラエトキシシランが好ましく、トリメチルメトキシシランがより好ましい。
加水分解性シラン（ｂ２）は、１種単独で含んでいてもよく、２種以上を組合せて含んでいてもよい。
【００８６】
［アクリルシリコーン（β）の数平均粒子径］
分散体（Ｂ）中のアクリルシリコーン（β）の数平均粒子径は、５０〜１５０ｎｍである。該数平均粒子径は、５０〜１４０ｎｍが好ましく、５０〜１００ｎｍがより好ましい。
アクリルシリコーン（β）の数平均粒子径が前記下限値以上であれば、分散体の安定性に優れ、一方、前記上限値以下であれば、塗膜形成時、粒子の最密充填性がより良好になり、耐水性により優れたものになる。
本明細書において、アクリルシリコーン（β）の数平均粒子径は、動的光散乱法により測定された値である。数平均粒子径の測定器としては、例えば、大塚電子株式会社製「ＥＬＳ−８０００」が挙げられる。
【００８７】
［アクリルシリコーン（β）の含有量］
分散体（Ｂ）中のアクリルシリコーン（β）の含有量は、３０〜７０質量％が好ましく、３５〜６５質量％がより好ましく、４０〜６０質量％が最も好ましい。
分散体（Ｂ）中のアクリルシリコーン（β）の含有量が前記下限値以上であれば、分散体は安定であり、一方、前記上限値以下であれば、分散体の粘性が良好である。
【００８８】
［分散体（Ｂ）の製造方法］
分散体（Ｂ）の製造方法は、公知の方法により行えばよい、
アクリル系重合体を合成する際の重合法としては、例えば、乳化重合法として、バッチ重合、モノマー滴下重合、乳化モノマー滴下重合等の方法により製造することができる。重合に用いる乳化剤としては、アニオン性乳化剤、ノニオン性乳化剤、カチオン性乳化剤、両性乳化剤から選ばれる１種または２種以上を組み合わせて用いることができる。
【００８９】
アクリル系重合体に加水分解性シランを付加する方法としては、例えば、特開２０１３−１７０２４４号公報に開示されるアクリル系重合体と加水分解性シランとを混合することにより、加水分解性シランによりアクリル系重合体を変性する方法、特開平１１−８０４８６号公報等に開示される加水分解性シランを滴下しながら、アクリル系重合体を乳化重合する方法等が挙げられる。
【００９０】
分散体（Ｂ）は、市販されているものを用いてもよい。
市販品としては、日本触媒社製「ユーダブル（登録商標）ＥＦ−１００Ｆ（製品名）」（コア・シェル型シリコーン変性アクリルエマルション）、旭化成ケミカルズ社製「ポリデュレックス（登録商標）Ｘ４７５９（製品名）」（コア・シェル型シリコーン変性アクリルエマルション）等が挙げられる。
【００９１】
（他の成分（Ｃ））
水性塗料組成物に含有させる他の成分（Ｃ）としては、公知の塗料用添加剤が挙げられ、具体的には、イソシアネート系硬化剤、ブロック化イソシアネート系硬化剤、メラミン樹脂、合成樹脂エマルション（ただし、分散体（Ａ）および分散体（Ｂ）は除く。）、無機系着色顔料、有機系着色顔料、体質顔料、硬化触媒、可塑剤、防腐剤、防黴剤、消泡剤、レベリング剤、顔料分散剤、沈降防止剤、たれ防止剤、艶消し剤、紫外線吸収剤、酸化防止剤、造膜助剤等が挙げられる。
他の成分（Ｃ）は、１種単独で有していてもよく、２種以上を組み合わせて有していてもよい。
【００９２】
水性塗料組成物中の他の成分（Ｃ）の含有量は、成分毎に適宜設定されるが、通常、５〜６０質量％が好ましく、１０〜５５質量％がより好ましく、１５〜５０質量％が最も好ましい。
水性塗料組成物中の他の成分（Ｃ）の含有量が前記下限値以上であれば、塗装作業性が良好であり、一方、前記上限値以下であれば、耐候性が良好である。
【００９３】
＜塗膜を有する塗装物品＞
本発明の塗装物品は、上述の水性塗料組成物を用いて形成された塗膜を有する。
本発明の塗装物品は、基材の表面に水性塗料組成物を塗布し、乾燥させて、基材の表面に塗膜を形成することによって製造できる。
【００９４】
基材としては、金属材料基材、ガラス基材、磁器タイル基材、コンクリート基材、サイディングボード基材、窯業基材、押出成形板基材、合成樹脂基材、人工大理石基材、および木材基材等が挙げられ、建築物、土木構築物等の躯体が好適である。工場等において、躯体に組み立てる前の建材の表面にプレコートしてもよい。
水性塗料組成物は、基材に直接塗布してもよく、基材に公知の表面処理（下地処理等）を施した上に塗布してもよい。塗布方法としては、ハケ塗り、スプレー、ローラー、ロールコーター、フローコーター等が挙げられる。
【００９５】
＜作用効果＞
以上説明したように、本発明の水性塗料組成物にあっては、分散体（Ａ）と分散体（Ｂ）とが特定の配合比で混合しているため、耐温水浸漬試験において塗膜が白化せず、塗膜の造膜性に優れる。また、本発明の水性塗料組成物により形成された塗膜は、耐候性、耐ブロッキング性に優れる。
【実施例】
【００９６】
以下に実施例を用いて本発明をさらに詳しく説明するが、本発明はこれら実施例に限定されるものではない。
【００９７】
＜評価方法＞
（耐ブロッキング性評価）
試験体片二枚の塗装面を重ねて、０．０５ＭＰａの荷重をかけ、５０℃で１時間放置した後、試験片を引き離したときの塗膜の状態を、以下の基準に従い評価した。
○：塗膜面に変化がない。
△：塗膜一部に損傷が認められた。
×：塗膜の全面に損傷が認められた。
【００９８】
（耐候性試験）
得られた試験板を沖縄県那覇市の屋外に２年間設置した。光沢計（日本電色工業社製、ＰＧ−１Ｍ）を用いて、設置直前と２年後の塗膜表面の光沢を測定した。下式（２）に基づき光沢保持率（％）を算出した。
光沢保持率（％）＝｛（設置直前の光沢率）／（２年後の光沢率）｝×１００  ・・・（２）
以下の基準に従って耐候性を評価した。
○：光沢保持率が８０％以上であった。
×：光沢保持率が８０％未満であった。
【００９９】
（耐温水浸漬試験−１）
試験板を６０℃の温水に７日間浸漬後、試験板を取り出し、塗膜の外観とΔＬ値について以下の基準に従い評価した。［外観］
○：塗膜面に、白化やふくれの発生が認められなかった。
×：塗膜面に、白化やふくれの発生が認められた。
【０１００】
［ΔＬ値］
色差計（日本電色工業社製、ＳＡ４０００）を用いて、塗膜表面の色相（Ｌ値）を測定した。試験前のＬ値（Ｌ０）と試験後のＬ値（Ｌ１）との差（ΔＬ値（Ｌ１−Ｌ０））を算出し評価した。ΔＬ値が小さいほど、塗膜の吸水が少ないことを示す。
○：ΔＬ値が２以下であった。
△：ΔＬ値が２より大きく３未満であった。
×：ΔＬ値が３以上であった。
【０１０１】
（耐温水浸漬試験−２）
試験板を６０℃の温水に８時間浸漬後、試験板を取り出し、５℃の冷水へ浸漬させた。その後、５℃の冷水に１６時間浸漬し、試験板を取り出した後、５℃の環境下で３時間放置し、塗膜の外観とΔＬ値について以下の基準に従い評価した。［外観］
○：塗膜面に、白化やふくれの発生が認められなかった。
×：塗膜面に、白化やふくれの発生が認められた。
【０１０２】
［ΔＬ値］
色差計（日本電色工業社製、ＳＡ４０００）を用いて、塗膜表面の色相（Ｌ値）を測定した。試験前のＬ値（Ｌ０）と試験後のＬ値（Ｌ１）との差（ΔＬ値（Ｌ１−Ｌ０））を算出し評価した。
○：ΔＬ値が２以下であった。
△：ΔＬ値が２より大きく３未満であった。
×：ΔＬ値が３以上であった。
【０１０３】
＜分散体（Ａ）＞
分散体（Ａ１−１）：後述の製造例１により得られる含フッ素共重合体（α１−１）の分散体。
分散体（Ａ１−２）：後述の製造例２により得られる含フッ素共重合体（α１−２）の分散体。
分散体（Ａ２−１）：後述の製造例３により得られる含フッ素共重合体（α２−１）の分散体。
分散体（Ａ３−１）：Ａｒｋｅｍａ社製「Ｋｙｎａｒ（登録商標）Ａｑｕａｔｅｃ  ＦＭＡ−１２」（製品名）（ＶＤＦ系重合体／アクリル樹脂＝５０／５０（質量比）、アクリル樹脂：メタクリル酸メチル単位／メタクリル酸エチル単位／メタクリル酸ブチル単位＝６０／２０／２０（モル比））、固形分濃度：５０質量％。
【０１０４】
（製造例１で使用した単量体）
単量体（ａ１１）：ＣＴＦＥ。
単量体（ａ１２）：ＣＨ２＝ＣＨＯＣＨ２−ｃｙｃｌｏＣ６Ｈ１０−ＣＨ２（ＯＣＨ２ＣＨ２）ｔＯＨ（以下、「ＣＭ−ＥＯＶＥ」ともいう。）（数平均分子量８３０）。
単量体（ａ１３）：ＣＨＭＶＥ。
単量体（ａ１４）：ＣＨＶＥ、２−ＥＨＶＥ、ＥＶＥ。
【０１０５】
（製造例２で使用した単量体）
単量体（ａ２１’）：ＣＴＦＥ。
単量体（ａ２２’）：ＥＶＥ、ＣＨＶＥ。
単量体（ａ２３’）：４−ヒドロキシブチルビニルエーテル（以下、「４−ＨＢＶＥ」ともいう。）。
【０１０６】
（製造例１）分散体（Ａ１−１）の製造
内容積２５００ｍＬの撹拌機付きステンレス製オートクレーブ中に、水の１２８０ｇ、ＣＨＶＥの４１５ｇ、２−ＥＨＶＥの２３０ｇ、ＣＭ−ＥＯＶＥの２１ｇ、ＣＨＭＶＥの３４ｇ、イオン交換水の１２８０ｇ、炭酸カリウムの３．０ｇ、過硫酸アンモニウムの５．４ｇ、ノニオン性乳化剤（日本乳化剤社製、Ｎｅｗｃｏｌ−２３２０）の３３ｇ、アニオン性乳化剤（ラウリル硫酸ナトリウム）の１．４ｇを仕込み、氷で冷却して、窒素ガスで０．４ＭＰａＧになるよう加圧し脱気した。この加圧脱気を２回繰り返した。０．０９５ＭＰａＧまで脱気して溶存空気を除去した後、ＣＴＦＥの５８０ｇを仕込み、５０℃で２４時間反応を行った。２４時間反応を行った後、オートクレーブを水冷して反応を停止した。この反応液を室温まで冷却した後、未反応単量体をパージし、固形分濃度５０質量％の分散体（Ａ１−１）を得た。
これに含まれる含フッ素共重合体（α１−１）の水酸基価は１０ｍｇＫＯＨ／ｇであった。含フッ素共重合体（α１−１）の単位の比は、ＣＴＦＥ単位／ＣＭ−ＥＯＶＥ単位／ＣＨＭＶＥ単位／ＣＨＶＥ単位／２−ＥＨＶＥ単位＝５０／０．２５／２／３３／１４．７５（モル比）であった。
【０１０７】
（製造例２）分散体（Ａ１−２）の製造
内容積２５００ｍＬの撹拌機付きステンレス製オートクレーブ中に、水の１２８０ｇ、ＥＶＥの１８５ｇ、ＣＨＶＥの２４４ｇ、ＣＭ−ＥＯＶＥの４７ｇ、ＣＨＭＶＥの１９４ｇ、イオン交換水の１２８０ｇ、炭酸カリウムの２．０ｇ、過硫酸アンモニウムの１．３ｇ、ノニオン性乳化剤（日本乳化剤社製、Ｎｅｗｃｏｌ−２３２０）の３３ｇ、アニオン性乳化剤（ラウリル硫酸ナトリウム）の１．４ｇを仕込み、氷で冷却して、窒素ガスで０．４ＭＰａＧになるよう加圧し脱気した。この加圧脱気を２回繰り返した。０．０９５ＭＰａＧまで脱気して溶存空気を除去した後、ＣＴＦＥの６６４ｇを仕込み、５０℃で２４時間反応を行った。２４時間反応を行った後、オートクレーブを水冷して反応を停止した。この反応液を室温まで冷却した後、未反応単量体をパージし、固形分濃度５０質量％の分散体（Ａ１−２）を得た。
これに含まれる含フッ素共重合体（α１−２）の水酸基価は５５ｍｇＫＯＨ／ｇであった。含フッ素共重合体（α１−２）の単位の比は、ＣＴＦＥ単位／ＣＭ−ＥＯＶＥ単位／ＣＨＭＶＥ単位／ＥＶＥ単位／ＣＨＶＥ単位＝５０／０．５／１０／１７／２２．５（モル比）であった。
【０１０８】
（製造例３）分散体（Ａ２−１）の製造
含フッ素共重合体（α２’−１）（旭硝子社製、ルミフロン（登録商標）フレーク、ＣＴＦＥ単位／ＥＶＥ単位／ＣＨＶＥ単位／４−ＨＢＶＥ単位＝５０／１５／１５／２０（モル比）、水酸基価：１００ｍｇＫＯＨ／ｇ、質量平均分子量：７０００）を、メチルエチルケトン（ＭＥＫ）に溶解させて固形分６０質量％のワニスを得た。
このワニスの３００ｇに、無水こはく酸の４．８ｇ、触媒としてトリエチルアミンの０．０７２ｇを加え、７０℃で６時間反応させエステル化した。反応液の赤外吸収スペクトルを測定したところ、反応前に観測された無水酸の特性吸収（１８５０ｃｍ−１、１７８０ｃｍ−１）が反応後では消失しており、カルボン酸（１７１０ｃｍ−１）およびエステル（１７３５ｃｍ−１）の吸収が観測された。エステル化後の含フッ素共重合体（α２’’−１）の水酸基価は８５ｍｇ／ＫＯＨ、酸価は１５ｍｇＫＯＨ／ｇであった。
【０１０９】
次に、エステル化後の含フッ素共重合体（α２’’−１）に、トリエチルアミンの４．９ｇを加え室温で２０分撹拌してカルボン酸を中和し、イオン交換水の１８０ｇを徐々に加えた。
【０１１０】
最後に、アセトンおよびメチルエチルケトンを減圧留去した。イオン交換水を用いて、固形分濃度５０質量％の分散体（Ａ２−１）を製造した。
含フッ素重合体（α２−１）の単位の比は、ＣＴＦＥ単位／ＥＶＥ単位／ＣＨＶＥ単位／４−ＨＢＶＥ単位／エステル化された４−ＨＢＶＥ単位＝５０／１５／１５／１７／３（モル比）であった。エステル化された４−ＨＢＶＥ単位のうち、トリエチルアミンで中和された割合は７０モル％であった。
【０１１１】
＜分散体（Ｂ）＞
分散体（Ｂ−１）：アクリルシリコーンエマルション（日本触媒社製「ユーダブル（登録商標）ＥＦ−１００Ｆ（製品名）」、コア・シェル型シリコーン変性アクリルエマルション、アクリルシリコーンの数平均粒子径：８０ｎｍ、固形分濃度：４５質量％）。
分散体（Ｂ−２）：アクリルシリコーンエマルション（旭化成ケミカルズ社製「ポリデュレックス（登録商標）Ｘ４７５９（製品名）」、コア・シェル型シリコーン変性アクリルエマルション、アクリルシリコーンの数平均粒子径：９０ｎｍ、固形分濃度：４２質量％）。
＜分散体（Ｂ’）＞
アクリルエマルション（ＢＡＳＦ社製「アクロナール（登録商標）ＹＪ-２８１８８Ｄ（製品名）」、アクリルの数平均粒子径：１２０ｎｍ、固形分濃度：４７質量％）。
【０１１２】
＜実施例１＞
分散体（Ａ１−１）の５６ｇ、分散体（Ｂ−１）の２４ｇ、造膜助剤（三協化学製、ブチセロソルブ）の６ｇ、増粘剤（ローム＆ハース社製、プライマル（登録商標）ＴＴ−６１５）の０．４ｇ、消泡剤（ＢＡＳＦ社製、デヒドラン（登録商標）１６２０）の０．６ｇ、イオン交換水の１３ｇを加えて混合し、水性塗料組成物を調整した。
【０１１３】
縦１２０ｍｍ、横６０ｍｍ、厚さ１５ｍｍのスレート板の表面に、（大日本塗料社製、製品名「Ｖセラン＃３００エナメル」）を、エアスプレーにて、塗布量８０〜９０ｇ／ｍ２となるように塗布し、１２０℃で１５分間、乾燥させた。
その後、水性塗料組成物を、エアスプレーにて、塗布量８０〜９０ｇ／ｍ２となるように塗布し、１００℃で２１０秒間乾燥させ、試験板を得た。
【０１１４】
＜実施例２＞
分散体（Ａ１−１）を分散体（Ａ２−１）に変更した以外は、実施例１と同様の方法で水性塗料組成物を調整し、試験板を得た。
【０１１５】
＜実施例３＞
分散体（Ａ１−１）を分散体（Ａ３−１）に変更した以外は、実施例１と同様の方法で水性塗料組成物を調整し、試験板を得た。
【０１１６】
＜実施例４＞
分散体（Ａ１−１）を分散体（Ａ２−１）と分散体（Ａ２−１）を併用したものに変更した以外は、実施例１と同様の方法で水性塗料組成物を調整し、試験板を得た。
【０１１７】
＜実施例５＞
分散体（Ｂ−１）を分散体（Ｂ−２）に変更した以外は、実施例１と同様の方法で水性塗料組成物を調整し、試験板を得た。
【０１１８】
＜実施例６＞
アクリル系重合体を変性する際の加水分解性シランの滴下スピード変更により、分散体（Ｂ−１）中のアクリルシリコーンエマルションの数平均粒子径を１２０ｎｍに調整したものに変更した以外は、実施例１と同様の方法で水性塗料組成物を調整し、試験板を得た。
【０１１９】
＜実施例７＞
アクリル系重合体を変性する際の加水分解性シランの滴下スピード変更により、分散体（Ｂ−１）中のアクリルシリコーンエマルションの数平均粒子径を１５０ｎｍに調整したものに変更した以外は、実施例１と同様の方法で水性塗料組成物を調整し、試験板を得た。
【０１２０】
＜実施例８＞
分散体（Ａ１−１）の量を４０ｇに、アクリルシリコーンエマルションの量を４０ｇに変更した以外は、実施例１と同様の方法で水性塗料組成物を調整し、試験板を得た。
【０１２１】
＜比較例１＞
アクリル系重合体を変性する際の加水分解性シランの滴下スピード変更により、分散体（Ｂ−１）中のアクリルシリコーンエマルションの数平均粒子径を１６０ｎｍに調整したものに変更した以外は、実施例１と同様の方法で水性塗料組成物を調整し、試験板を得た。
【０１２２】
＜比較例２＞
分散体（Ｂ−１）を分散体（Ｂ’）に変更した以外は、実施例１と同様の方法で水性塗料組成物を調整し、試験板を得た。
【０１２３】
＜比較例３＞
分散体（Ａ１−１）の量を８０ｇに、アクリルシリコーンエマルションの量を０ｇに変更した以外は、実施例１と同様の方法で水性塗料組成物を調整し、試験板を得た。
【０１２４】
＜比較例４＞
分散体（Ａ１−１）の量を７６．８ｇに、アクリルシリコーンエマルションの量を３．２ｇに変更した以外は、実施例１と同様の方法で水性塗料組成物を調整し、試験板を得た。
【０１２５】
＜比較例５＞
分散体（Ａ１−１）の量を０ｇに、アクリルシリコーンエマルションの量を８０ｇに変更した以外は、実施例１と同様の方法で水性塗料組成物を調整し、試験板を得た。
【０１２６】
＜比較例６＞
分散体（Ａ１−１）の量を０ｇに、アクリルシリコーンエマルションの量を４８ｇに変更した以外は、実施例１と同様の方法で水性塗料組成物を調整し、試験板を得た。
【０１２７】
表１に、上述の実施例１〜８および比較例１〜６で得られた試験板について行った評価の結果を示す。なお、α／βは、水性塗料組成物中の含フッ素重合体とアクリルシリコーンの配合割合（乾燥固形分質量比）を示し、α／β’は、水性塗料組成物中の含フッ素重合体とアクリルの配合割合（乾燥固形分質量比）を示す。
【０１２８】
【表１】
2019059952.tif 000007
【０１２９】
表１に示されるように、数平均粒子径が５０〜１５０ｎｍの範囲内のアクリルシリコーン（β）が分散している分散体（Ｂ）を特定量配合した実施例１〜８の水性塗料組成物は、塗膜を温水中に浸漬させた後、塗膜の白化が生じず耐水性に優れ、また、耐候性、耐ブロッキング性にも優れていた。
一方、数平均粒子径が１６０ｎｍのアクリルシリコーンが分散している分散体を配合した比較例１は、塗膜の耐水性に劣っていた。
分散体（Ｂ−１）に替えて、アクリルエマルション（分散体（Ｂ’））を配合した比較例２は、塗膜の耐水性、耐候性、耐ブロッキング性に劣っていた。
分散体（Ｂ）を配合しない比較例３は、耐水性に劣っていた。
「α／β」（乾燥固形分質量比）が、９０／１０よりも大きい比較例４は、耐候性、耐ブロッキング性に優れているものの、耐水性に劣っていた。
分散体（Ａ）を配合しない比較例５、６は、塗膜の耐水性、耐候性、耐ブロッキング性に劣っていた。
【産業上の利用可能性】
【０１３０】
本発明の水性塗料組成物は、外部の環境に曝されて使用され、耐候性が求められる建築用部材、土木用部材の表面に塗膜を形成するための塗料として有用である。特に、雨風にさらされて、塗膜が白化しやすい建築物等の外装用の塗料として有用である。
【手続補正書】
【提出日】平成31年1月11日(2019.1.11)
【手続補正１】
【補正対象書類名】特許請求の範囲
【補正対象項目名】全文
【補正方法】変更
【補正の内容】
【特許請求の範囲】
【請求項１】
含フッ素重合体（α）とアクリルシリコーン（β）が水性媒体に分散または溶解している分散体を含有し、
前記含フッ素重合体（α）と前記アクリルシリコーン（β）の配合比「α／β」（乾燥固形分質量比）が、９０／１０〜３０／７０であり、
前記分散体中の前記アクリルシリコーン（β）の数平均粒子径が５０〜１５０ｎｍであり、
前記アクリルシリコーン（β）は、（メタ）アクリル酸アルキルエステルに基づく単位からなるアクリル系重合体に加水分解性シランを付加してなるアクリルシリコーンである、水性塗料組成物。
【請求項２】
前記（メタ）アクリル酸アルキルエステルに基づく単位は、アルキル部の炭素数が１〜１８である、請求項１に記載の水性塗料組成物。
【請求項３】
前記含フッ素重合体（α）は、フルオロオレフィンに基づく単位を３０〜７０モル％含む、請求項１または２に記載の水性塗料組成物。
【請求項４】
前記含フッ素重合体（α）が、フルオロオレフィン（ａ１１）に基づく単位と、親水性部位を有するマクロモノマー（ａ１２）に基づく単位と、下式（ａ１３）で表される水酸基含有単量体（ａ１３）に基づく単位とを有する含フッ素共重合体（α１）である、請求項１〜３のいずれか一項に記載の水性塗料組成物。
Ｘ’−Ｙ’−Ｚ’  ・・・（ａ１３）
（Ｘ’はラジカル重合性不飽和基を有する基であり、Ｙ’はｎ−ノニレン基またはシクロヘキサン−１，４−ジメチレン基であり、Ｚ’は水酸基である。）
【請求項５】
前記含フッ素重合体（α）が、下式（ａ２１）で表される単位と、下式（ａ２２）で表される単位と、下式（ａ２３）で表される単位と、下式（ａ２４）で表される単位とを有する含フッ素共重合体（α２）である、請求項１〜３のいずれか一項に記載の水性塗料組成物。
【化１】
2019059952.tif 000009
［ただし、Ｘ１およびＸ２はそれぞれ独立に水素原子、塩素原子またはフッ素原子であり、Ｘ３は水素原子、塩素原子、フッ素原子または−ＣＹ１Ｙ２Ｙ３であり、Ｙ１、Ｙ２、Ｙ３はそれぞれ独立に水素原子、塩素原子またはフッ素原子である。
また、Ｒａは水素原子またはメチル基であり、Ｒ１１は炭素数１〜１２のアルキル基または炭素数４〜１０の１価の脂環式基であり、ｕは０〜８の整数であり、ｖは０または１である。
また、Ｒｂは水素原子またはメチル基であり、Ｒ１２は炭素数１〜１０のアルキレン基または炭素数４〜１０の２価の脂環式基であり、ｗは０〜８の整数であり、ｘは０または１である。
また、Ｒｃは水素原子またはメチル基であり、Ｒ１３は炭素数１〜１０のアルキレン基または炭素数４〜１０の２価の脂環式基であり、Ｒ１４は炭素数２〜１０のアルキレン基または炭素数４〜１０の２価の脂環式基であり、Ｒ１５は水素原子または−ＮＨＺ１Ｚ２Ｚ３であり、Ｚ１、Ｚ２、Ｚ３はそれぞれ独立に水素原子、炭素数１〜４のアルキル基または炭素数１〜６のヒドロキシアルキル基であり、少なくとも一部のＲ１５は−ＮＨＺ１Ｚ２Ｚ３であり、ｙは０〜８の整数であり、ｚは０または１である。］
【請求項６】
前記含フッ素重合体（α）、前記アクリルシリコーン（β）、前記水性媒体および塗料用添加剤からなり、水性塗料組成物中の塗料用添加剤の含有量が５〜６０質量％である、請求項１〜５のいずれか一項に記載の水性塗料組成物。
【請求項７】
請求項１〜６のいずれか一項に記載の水性塗料組成物により塗膜が形成されてなる、塗装物品。
【手続補正２】
【補正対象書類名】明細書
【補正対象項目名】０１１４
【補正方法】変更
【補正の内容】
【０１１４】
＜実施例２＞
分散体（Ａ１−１）を分散体（Ａ１−２）に変更した以外は、実施例１と同様の方法で水性塗料組成物を調整し、試験板を得た。
【手続補正３】
【補正対象書類名】明細書
【補正対象項目名】０１１６
【補正方法】変更
【補正の内容】
【０１１６】
＜実施例４＞
分散体（Ａ１−１）を分散体（Ａ１−２）と分散体（Ａ２−１）を併用したものに変更した以外は、実施例１と同様の方法で水性塗料組成物を調整し、試験板を得た。